(57)【要約】【課題】耐薬品性の高いポリフッ化ビニリデン系樹脂を用い、高い強伸度性能をもち、かつ高い純水透過性能を有する中空糸膜およびその製造方法を提供する。【解決手段】ポリフッ化ビニリデン系樹脂と、繊維径が１〜３００００ｎｍである有機系繊維状物とを含む中空糸膜。【選択図】なし【特許請求の範囲】
【請求項１】
ポリフッ化ビニリデン系樹脂と、繊維径が１〜３００００ｎｍである有機系繊維状物とを含む中空糸膜。
【請求項２】
有機系繊維状物の含有量が、ポリフッ化ビニリデン系樹脂に対して０．０１〜３０重量％の範囲であることを特徴とする請求項１に記載の中空糸膜。
【請求項３】
有機系繊維状物が、セルロース繊維であることを特徴とする請求項１または２に記載の中空糸膜。
【請求項４】
セルロース繊維が、セルロースナノファイバーであることを特徴とする請求項３に記載の中空糸膜。
【請求項５】
ポリフッ化ビニリデン系樹脂の溶媒に有機系繊維状物を超音波分散させた後、有機系繊維状物を含む溶媒にポリフッ化ビニリデン系樹脂を溶解させて得られるポリマー溶液を吐出口から吐出し、冷却して凝固させることを特徴とする中空糸膜の製造方法。
【請求項６】
ポリフッ化ビニリデン系樹脂の溶媒に有機系繊維状物を物理的撹拌によって分散させた後、有機系繊維状物を含む溶媒にポリフッ化ビニリデン系樹脂を溶解させて得られるポリマー溶液を吐出口から吐出し、冷却して凝固させることを特徴とする中空糸膜の製造方法。
【請求項７】
ポリフッ化ビニリデン系樹脂と有機系繊維状物を混練させた後、有機系繊維状物を含むポリフッ化ビニリデン系樹脂を溶媒に溶解させて得られるポリマー溶液を吐出口から吐出し、冷却して凝固させることを特徴とする中空糸膜の製造方法。
【発明の詳細な説明】
【技術分野】
【０００１】
本発明は、ポリフッ化ビニリデン系樹脂からなる中空糸膜およびその製造方法に関する。さらに詳しくは、耐薬品性の高いポリフッ化ビニリデン系樹脂を用いた、高い強伸度性能をもち、かつ高い純水透過性能を有する中空糸膜およびその製造方法に関する。
【背景技術】
【０００２】
多孔質膜は、精密濾過膜、限外濾過膜、ナノ濾過膜用支持基材、逆浸透膜用支持基材、イオン交換膜用担体等の各種フィルター用途に用いられている。なかでも精密濾過膜および限外濾過膜、ナノ濾過膜は浄水処理、海水淡水化前処理、廃水処理、医療用途、食品工業分野、用水製造をはじめさまざまな方面で利用されており、逆浸透膜は海水淡水化、半導体産業、医薬品産業などの超純水プロセスや自動車産業などの電着塗料再利用プロセスなどにおいて広く用いられている。浄水処理などの水処理用途で用いられる場合、処理しなければならない水量が大きいため、単位体積あたり有効膜面積が大きい中空糸膜が一般的に用いられている。中空糸膜において透過性能が優れていれば、膜面積や運転圧力を減らすことが可能となるため、同じ処理水量で膜モジュール、原水供給ポンプを小型化でき、膜濾過装置が小型化できるため設備費用が節約でき、膜交換費や装置設置面積の点からも有利になる。
【０００３】
また、透過水の殺菌や膜のバイオファウリング防止の目的で次亜塩素酸ナトリウムなどの殺菌剤を膜モジュール部分に添加したり、膜の薬液洗浄として、酸、アルカリ、塩素、界面活性剤などで膜を洗浄することがあるため、近年では耐薬品性が高く機械的強度を備え持つポリフッ化ビニリデンを用いた分離膜が開発され、利用されている。また、浄水処理分野では、クリプトスポリジウムなどの耐塩素性を有する病原性微生物が飲料水に混入する問題が２０世紀終盤から顕在化してきており、中空糸膜には膜が切れて原水が混入しないような高い強伸度特性が要求されている。
【０００４】
これまでに高透水性かつ高強伸度の耐薬品性の高い中空糸膜を得るために、種々の方法が検討されている。例えば、特許文献１にはポリフッ化ビニリデン系樹脂を良溶媒に溶解したポリマー溶液を、ポリフッ化ビニリデン系樹脂の融点よりかなり低い温度で、口金から押し出して、ポリフッ化ビニリデン系樹脂の非溶媒を含む液体に接触させて非溶媒誘起相分離により非対称多孔構造を形成させる方法が開示されている。しかしながらこの方法では、膜厚方向に均一に相分離を起こすことが困難であり、マクロボイドを含む非対称三次元網目構造の膜となるため機械的な破断強度が十分でないという問題がある。また膜構造や膜性能に与える製膜条件因子が多いので、製膜工程の制御が難しく、再現性も乏しいといった欠点がある。
【０００５】
また特許文献２では、ポリフッ化ビニリデン系樹脂に無機微粒子と有機液状体を溶融混練しポリフッ化ビニリデン系樹脂の融点以上の温度で口金から押し出して冷却固化し、その後有機液状体と無機微粒子を抽出することにより多孔構造を形成する溶融抽出法が開示されている。溶融抽出法の場合、空孔性の制御が容易で、マクロボイドは形成されず比較的均質な三次元網目構造の膜が得られるため破断伸度は高いが、破断強度は十分なものではなかった。また無機微粒子の分散性が悪いとピンホールのような欠陥を生じる可能性がある。さらに、溶融抽出法は、抽出工程に時間がかかり生産性が低いという欠点を有している。
【０００６】
また特許文献３ではポリフッ化ビニリデン系樹脂および該樹脂の貧溶媒を含有し、相分離温度以上の温度に加温したポリフッ化ビニリデン系樹脂溶液を相分離温度以下の冷却浴に吐出し凝固させて中空糸膜を得る方法が開示されている。この方法により得られる中空糸膜は０．３〜３０μｍの球晶構造を有しており強伸度性能は比較的高いが、必ずしも十分でない。
【０００７】
さらに高い破断強度を有する中空糸膜として、中空糸膜の長軸方向に配向した有機ポリマーの繊維状組織で構成された膜が報告されている。例えば特許文献４ではポリエチレンを溶融賦形し、アニール処理を施し延伸する、いわゆる延伸開孔法により中空糸膜の長軸方向に配向したミクロフィブリルと中空糸膜の厚さ方向に配向したスタックドラメラとの結節部とから形成されるスリット状微細孔を有する中空繊維膜が開示されている。この膜は破断強度に優れ、製造過程で溶剤を使用しないことから安全性に優れるという特性を有している。しかしながら、溶融紡糸では微細孔を形成するために非常に高倍率で延伸するので、破断伸度が低く、また十分な純水透過性能を得るには孔径が大きくなってしまう。
【０００８】
また特許文献５では有機ポリマーの溶液をノズルから押し出し、空中部を通過させ凝固浴で凝固させる紡糸工程において、空中部の水分量を高くし、かつ紡糸ドラフト（引取り速度／吐出線速度）を高くすることで、外表面およびその近傍が中空糸の長さ方向に高度に配向した繊維状組織で構成された中空糸膜が開示されている。しかしこの方法では破断強度を担う繊維状組織の層が非常に薄く、またその層が均一に形成されなければ、もっとも薄い部分に応力が集中し糸切れの原因になるという欠点がある。
【０００９】
その他にも、中空糸膜の膜中に補強剤を包含させて高強度化する検討も行われている。特許文献６では、ポリフッ化ビリニデン系樹脂に補強剤としてフッ素系ゴムなどの合成ゴムを添加する方法が開示されている。しかしこの方法では、フッ素系ゴムの分散性が十分でないとマクロボイドが形成されて破断強度が低下してしまう。また微細孔を安定して形成することが難しいため十分な透過性能が得られない場合がある。また特許文献７では、ポリエステル系樹脂などの合成繊維からなるフィラメントを補強用繊維として中空糸膜の膜部分に導入することが開示されている。この方法では、補強用繊維の導入により破断強度は一定程度向上させることは可能だが、中空糸膜の膜厚が厚くなるために、膜透過抵抗および流動抵抗が増大して、透過性能が低下してしまう。また中空糸膜の糸形状が、偏平形状、閉塞形状となることがあり、透過性能を低下させたり膜切れの原因となってしまう。以上のように、従来の方法では、透過性能と機械強度を両立した中空糸膜を得ることは出来ていない。
【先行技術文献】
【特許文献】
【００１０】
【特許文献１】特公平１−２２００３号公報
【特許文献２】特許第２８９９９０３号公報
【特許文献３】国際公開第０３／０３１０３８号公報
【特許文献４】特開昭５７−６６１１４号公報
【特許文献５】特許第２９５４３２７号公報
【特許文献６】特開２００３−２３６３５１号公報
【特許文献７】特開２００２−１６６１４１号公報
【発明の概要】
【発明が解決しようとする課題】
【００１１】
本発明では上記のような問題点に鑑み、耐薬品性の高いポリフッ化ビニリデン系樹脂を用いた、高い強伸度性能をもち、かつ高い純水透過性能を有する中空糸膜を提供することを目的とする。
【課題を解決するための手段】
【００１２】
上記課題を解決するための本発明は、次の（１）〜（７）に述べる構成からなる。
【００１３】
（１）ポリフッ化ビニリデン系樹脂と、繊維径が１〜３００００ｎｍである有機系繊維状物とを含む中空糸膜。
【００１４】
（２）有機系繊維状物の含有量が、ポリフッ化ビニリデン系樹脂対比０．０１〜３０重量％の範囲であることを特徴とする上記（１）に記載の中空糸膜。
【００１５】
（３）有機系繊維状物が、セルロース繊維であることを特徴とする上記（１）または（２）に記載の中空糸膜。
【００１６】
（４）セルロース繊維が、セルロースナノファイバーであることを特徴とする（３）に記載の中空糸膜。
【００１７】
（５）ポリフッ化ビニリデン系樹脂の溶媒に有機系繊維状物を超音波分散させた後、有機系繊維状物を含む溶媒にポリフッ化ビニリデン系樹脂を溶解させて得られるポリマー溶液を吐出口から吐出し、冷却して凝固させることを特徴とする中空糸膜の製造方法。
【００１８】
（６）ポリフッ化ビニリデン系樹脂の溶媒に有機系繊維状物を物理的撹拌によって分散させた後、有機系繊維状物を含む溶媒にポリフッ化ビニリデン系樹脂を溶解させて得られるポリマー溶液を吐出口から吐出し、冷却して凝固させることを特徴とする中空糸膜の製造方法。
【００１９】
（７）ポリフッ化ビニリデン系樹脂と有機系繊維状物を混練させた後、有機系繊維状物を含むポリフッ化ビニリデン系樹脂を溶媒に溶解させて得られるポリマー溶液を吐出口から吐出し、冷却して凝固させることを特徴とする中空糸膜の製造方法。
【発明の効果】
【００２０】
本発明によれば、耐薬品性が良好で、高い強伸度性能をもち、かつ高い純水透過性能を有する中空糸膜が提供される。
【発明を実施するための形態】
【００２１】
本発明におけるポリフッ化ビニリデン系樹脂とは、フッ化ビニリデンホモポリマーまたはフッ化ビニリデン共重合体を含有する樹脂のことである。複数の種類のフッ化ビニリデン共重合体を含有していてもかまわない。フッ化ビニリデン共重合体は、フッ化ビニリデン残基構造を有するポリマーであり、典型的にはフッ化ビニリデンモノマーとそれ以外のフッ素系モノマーなどとの共重合体である。かかる共重合体としては、例えば、フッ化ビニル、四フッ化エチレン、六フッ化プロピレン、三フッ化塩化エチレンから選ばれた１種類以上とフッ化ビニリデンとの共重合体が挙げられる。また、本発明の効果を損なわない程度に、前記フッ素系モノマー以外の例えばエチレンなどのモノマーが共重合されていても良い。
【００２２】
本発明の中空糸膜に用いられるポリフッ化ビニリデン系樹脂の重量平均分子量は、分離膜の加工性を考慮すると、１×１０５以上であることが好ましい。分子量が１×１０５未満では溶液粘度が低くなり、製膜安定性が悪く、得られる膜強度も弱くなる傾向がある。またポリマーが高分子量の場合は、ポリマー溶液の溶液粘度が高くなるので高分子鎖の運動が抑制され結晶成長速度が遅くなり、多数の球晶核が生成するので強度の高い膜が得られ易いが、溶液粘度が高くなりすぎると中空糸膜の形成が困難となる場合がある。ポリフッ化ビニリデン系樹脂の重量平均分子量は、１×１０５〜５×１０６の範囲内であることが好ましく、３×１０５〜３×１０６の範囲であることがより好ましい。
【００２３】
本発明における有機系繊維状物とは、植物、動物、微生物から得られる繊維状物を意味する。植物から得られる有機系繊維状物としては、例えば、綿、カポックなどの種子毛繊維、麻、亜麻、芋麻、大麻、黄麻などの靭皮繊維、マニラ麻、サイザル麻などの葉脈繊維、木材、草、藁、竹などを原料するパルプ繊維、レーヨン、キュプラ、ポリノジックなどの再生繊維、アセテート、トリアセテートなどの半合成繊維などが挙げられる。動物から得られる有機系繊維状物としては、例えば、絹、羊毛、カシミヤ、モヘヤ、アルパカ、ビキューナ、アンゴラ、キャメル、ラマ、牛毛、豚毛、グース、ダックなどの獣毛繊維、プロミックスなどの半合成繊維などが挙げられる。微生物から得られる有機系繊維としては、例えば、バクテリアセルロースなどが挙げられる。これらの有機系繊維状物はそのまま用いても良く、解繊、叩解、磨砕、分散などの物理的処理や、溶解、抽出、発酵、酸化、還元、官能基の導入などの化学的処理を施しても良い。本発明における中空糸膜は、有機系繊維状物を含有することにより、破断強度、破断伸度および透過性能を向上させることができる。
【００２４】
本発明の中空糸膜に含有される有機系繊維状物は、上記の中でもセルロース繊維であることが好ましい。ポリフッ化ビニリデン系樹脂は疎水性樹脂であるため、水中の汚れ成分が付着しやすいため透過性能が低下しやすく、また洗浄によってもその汚れ成分が除去しにくいという欠点がある。親水性材料であるセルロース繊維を含有することにより、透過性能を向上させるだけでなく、汚れが付着しにくく、洗浄による汚れの除去が簡便となり、中空糸膜としての寿命を延ばすことが可能となる。セルロース繊維は、植物（例えば木材、綿、竹、麻、ジュート、ケナフ、農地残廃物）、動物（例えばホヤ類）、藻類、微生物（例えば酢酸菌（アセトバクター））などを由来とするものが知られているが、本発明ではそのいずれも使用できる。植物、微生物から得られるセルロース繊維が好ましく、植物由来のセルロース繊維であることがより好ましい。
【００２５】
本発明の中空糸膜に含有される有機系繊維状物は、セルロースナノファイバーであることが好ましい。本発明におけるセルロースナノファイバーとは、セルロースを構成単位とした繊維径１〜１０００ｎｍの範囲のナノファイバーのことを表す。セルロースナノファイバーは公知の製造方法で得ることが可能であり、例えばセルロース繊維をリファイナー、高圧ホモジナイザー、媒体撹拌ミル、石臼、グラインダー等により磨砕ないし叩解することによって解繊又は微細化する方法、あるいはそれらを酸加水分解などの化学処理により精製する方法、微生物によって産生する方法、あるいは特開２００７−２６２５９４号公報に記載されたセルロース繊維と機能性粒子とを混合し、加圧条件化で混練することによってセルロースナノファイバーを作製する方法、特開２００８−７５２１４号公報に記載されたセルロース繊維を湿式で離解した後、酵素を作用させつつ、蒸煮処理、物理的処理による微細繊維化を経てセルロースナノファイバーを作製する方法、特開２００８−１６９４９７号公報に記載されたセルロース繊維を湿式で離解した後、酵素を作用させつつ、蒸煮処理、超音波処理による微細繊維化を経てセルロースナノファイバーを作製する方法などの公知の方法で製造したものを用いることができる。また、市販品を利用することも可能である。市販品としては、ダイセル化学社製のセリッシュ（登録商標）のＫＹ−１００Ｓ、ＫＹ−１００Ｇ、ＰＣ−１１０Ｔ、ＰＣ−１１０Ａ、ＰＣ−１１０Ｂ、ＰＣ−１１０Ｓ、ＦＤ−１００Ｆ、ＦＤ−１００Ｇ、ＦＤ−２００Ｌ、Ｋｅｌｃｏ社製のＣｅｌｌｕｌｏｎなどが挙げられる。
【００２６】
本発明の中空糸膜に含まれる有機系繊維状物は、繊維径が１〜３００００ｎｍであることが必須である。有機系繊維状物の繊維径が１〜３００００ｎｍの範囲にないと本発明の目的である高い強伸度性能をもち、かつ高い純水透過性能を有する中空糸膜は得られない。本発明における繊維径とは、無作為に選んだ有機系繊維状物２０本の繊維径について、後述する測定方法により計測された平均値のことを表す。有機系繊維状物の繊維径が１ｎｍ未満であると、有機系繊維状物が凝集するため、ポリフッ化ビニリデン系樹脂に均一に分散することが困難となり、中空糸膜の機械的強度が低下する。また、繊維径が３００００ｎｍより大きいと、中空糸膜の紡糸製膜安定性が悪化したり、膜厚ムラが生じたりして機械的強度が低下してしまう。上記範囲の繊維径を有する有機系繊維状物としては、例えば綿（繊維径１９０００〜２８０００ｎｍ）、亜麻（繊維径１５０００〜２５０００ｎｍ）、芋麻（繊維径２００００〜３８０００ｎｍ）、絹（繊維径１００００〜３００００ｎｍ）、羊毛（繊維径１００００〜４００００ｎｍ）などが挙げられる。（芋麻、羊毛については、繊維径が３００００ｎｍ以下となる有機系繊維状物を適宜選択する。）中でも、本発明では有機系繊維状物の繊維径が１〜５０００ｎｍであることがより好ましい。上記範囲の繊維径を有する有機系繊維状物としては、例えば旭化成社製のアビセル（商品名）のＰＨ１０１（繊維径１０００〜５０００ｎｍ）、ワットマン社製のＣＦ−１（繊維径１０００〜５０００ｎｍ）などが挙げられる。特に有機系繊維状物の繊維径が１〜１０００ｎｍであると、中空糸膜の破断強度、破断伸度を向上させるだけでなく、中空糸膜の座屈強度を向上させ、中空糸膜の中空部分が変形形状になる割合を低下させることが可能になる。上記範囲の繊維径を有する有機系繊維状物としては、ダイセル化学社製のセリッシュ（登録商標）のＫＹ−１００Ｓ（繊維径１０〜３００ｎｍ）、ＫＹ−１００Ｇ（繊維径１００〜１０００ｎｍ）、Ｋｅｌｃｏ社製のＣｅｌｌｕｌｏｎ（繊維径１０〜３００ｎｍ）などが挙げられる。中でも、繊維径が２〜３００ｎｍの範囲にあると、中空糸膜の座屈強度の向上が極めて高く、中空糸膜の中空部分が変形形状になる割合を大きく低下させることが可能になる。
【００２７】
本発明の中空糸膜は、有機系繊維状物の含有量がポリフッ化ビニリデン系樹脂に対して０．０１〜３０重量％の範囲であることが好ましい。有機系繊維状物の含有量が０．０１重量％未満であると、中空糸膜の機械的強度、透過性能の向上効果が十分に得られない場合がある。一方で有機系繊維状物の含有量が３０重量％を超えると、有機系繊維状物が凝集しやすく、機械的強度を低下させたり中空糸膜の膜切れの原因となる場合がある。有機系繊維状物の含有量が０．０５〜３０重量％の範囲であることがより好ましく、０．１〜５重量％の範囲であることがさらに好ましい。
【００２８】
本発明の中空糸膜は、５０ｋＰａ、２５℃における透水性能が０．５〜１０ｍ３／ｍ２／ｈｒ、破断強度が５ＭＰａ以上２５ＭＰａ以下、破断伸度が２０〜１０００％の範囲であることが好ましい。透水性能が０．８ｍ３／ｍ２／ｈｒ以上５．０ｍ３／ｍ２／ｈｒ、破断強度が１０ＭＰａ以上２５ＭＰａ以下、破断伸度４０〜８００％の範囲であることがより好ましく、透水性能が１．０ｍ３／ｍ２／ｈｒ以上５．０ｍ３／ｍ２／ｈｒ、破断強度が１２ＭＰａ以上２５ＭＰａ以下、破断伸度が１００％以上５００％以下の範囲にあることがさらに好ましい。この範囲にあることにより、通常の使用条件で、十分な透水性能を発揮するとともに、中空糸膜の破断が生じない。純水透過性能の測定方法は、中空糸膜１〜１０本程度からなる長さ約２０ｃｍの小型モジュールを作製し、温度２５℃、ろ過差圧１６ｋＰａの条件で逆浸透膜処理水を送液し、一定時間の透過水量（ｍ３）を測定して得た値を、単位時間（ｈｒ）、単位有効膜面積（ｍ２）、５０ｋＰａ当たりに換算して算出することができる。破断強度と破断伸度の測定方法は、引張試験機を用いて、逆浸透膜処理水で湿潤した状態の試験長５０ｍｍの膜をフルスケール５ｋｇの荷重でクロスヘッドスピード５０ｍｍ／分にて測定し、求めることができる。
【００２９】
本発明の中空糸膜の外径と膜厚は、膜の破断強度を損なわない範囲で、中空糸膜内部の長さ方向の圧力損失を考慮し、膜モジュールとして純水透過性能が目標値になるように決めればよい。すなわち、中空糸膜の外径が大きいと圧力損失の点で有利になるが、中空糸膜の充填本数が減り、膜面積の点で不利になる。一方、中空糸膜の外径が小さい場合は、中空糸膜の充填本数を増やせるので膜面積の点で有利になるが、圧力損失の点で不利になる。また、膜厚は膜の破断強度を損なわない範囲で小さい方が好ましい。従って、中空糸膜の外径は、０．２〜４ｍｍが好ましく、０．４〜２．５ｍｍがより好ましく、０．５〜２ｍｍがさらに好ましい。また、中空糸膜の膜厚は、外径の０．０８〜０．４倍であることが好ましく、０．１〜０．３５倍であることがより好ましく、０．１２〜０．３倍であることがさらに好ましい。
【００３０】
本発明における中空糸膜は、変形形状を持った中空糸膜の割合が中空糸膜断面総数の１０％以下であることが好ましい。中空糸膜では、内部構造に空隙が多く形成されるため、座屈強度が低下して、紡糸工程での糸張力や自重で中空部の潰れが発生し、変形形状となる場合がある。中空糸膜の糸形状が変形形状になると、透過性能が低下するだけでなく、破断強度、破断伸度の低下も引き起こす。本発明における変形形状とは、中空糸膜の断面内径の形状が扁平形状あるいは閉塞形状あるいは異形形状であることを表し、扁平形状とは中空糸断面内径の長径と短径の比が２／３未満のものを表し、閉塞形状とは長径と短径の比が１／５未満の扁平の極端なもの或いは実質的に中空が潰れたものを表し、異形形状とは長径と短径の比が不明確な非円形または非長円形のものを表す。本発明における中空糸膜は、有機系繊維状物が中空糸膜に含有されるために座屈強度が高くなり、変形形状を持った中空糸膜の割合を低くすることができる。特に中空糸膜にセルロースナノファイバーが含有されると、中空糸膜の座屈強度が高くなるため、変形形状を持った中空糸膜の割合を低くすることが可能となる。変形形状を持った中空糸膜の割合は５％以下であることが好ましく、３％以下であることがさらに好ましい。
【００３１】
本発明では、例えば以下に示す製造方法で中空糸膜を製造することにより、高い純水透
過性能、高い強伸度性能を備えた中空糸膜を得ることができる。
【００３２】
まずポリフッ化ビニリデン系樹脂を１０〜６０重量％程度の比較的高濃度で、該樹脂の貧溶媒もしくは良溶媒に結晶化温度以上の温度で溶解する。樹脂濃度は高くなれば高い強伸度特性を有する中空糸膜が得られるが、高すぎると製造した中空糸膜の空孔率が小さくなり、純水透過性能が低下する。また調整した樹脂溶液の粘度が適正範囲になければ、中空糸膜に成形することができない。
【００３３】
本発明において貧溶媒とは、ポリフッ化ビニリデン系樹脂を６０℃未満の低温では５重量％以上溶解させることができないが、６０℃以上かつポリフッ化ビニリデン系樹脂の融点以下（例えばポリフッ化ビニリデン系樹脂が、フッ化ビニリデンホモポリマー単独で構成される場合は１７８℃程度）の高温領域で５重量％以上溶解させることができる溶媒を表す。貧溶媒に対して、６０℃未満の低温でもポリフッ化ビニリデン系樹脂を５重量％以上溶解させることが可能な溶媒を良溶媒、ポリフッ化ビニリデン系樹脂の融点または液体の沸点まで、ポリフッ化ビニリデン系樹脂を溶解も膨潤もさせない溶媒を非溶媒と定義する。
【００３４】
ポリフッ化ビニリデン系樹脂の貧溶媒としては、シクロヘキサノン、イソホロン、γ−ブチロラクトン、メチルイソアミルケトン、フタル酸ジメチル、プロピレングリコールメチルエーテル、プロピレンカーボネート、ジアセトンアルコール、グリセロールトリアセテート等の中鎖長のアルキルケトン、エステル、グリコールエステル及び有機カーボネート等が挙げられる。また良溶媒としては、Ｎ−メチル−２−ピロリドン、ジメチルスルホキシド、ジメチルアセトアミド、ジメチルホルムアミド、メチルエチルケトン、アセトン、テトラヒドロフラン、テトラメチル尿素、リン酸トリメチル等の低級アルキルケトン、エステル、アミド等が挙げられる。さらに非溶媒としては、水、ヘキサン、ペンタン、ベンゼン、トルエン、メタノール、エタノール、四塩化炭素、ｏ−ジクロルベンゼン、トリクロルエチレン、低分子量のポリエチレングリコール等の脂肪族炭化水素、芳香族炭化水素、塩素化炭化水素、またはその他の塩素化有機液体等が挙げられる。
【００３５】
本発明の中空糸膜に用いられる貧溶媒としては、シクロヘキサノン、イソホロン、γ−ブチロラクトン、フタル酸ジメチルが好ましく、シクロヘキサノン、γ−ブチロラクトンが特に好ましい。なお、前記ポリマー溶液の調製において、複数の貧溶媒を用いても良い。また、ポリマーの溶解性に支障が生じない範囲内で、前記貧溶媒に良溶媒、非溶媒、造核剤、酸化防止剤、可塑剤、成型助剤、滑剤等を必要に応じて添加することができる。
【００３６】
本発明の中空糸膜は、中空糸膜を製造する工程のいずれかの時点で有機系繊維状物を含有せしめることにより得ることができる。中でもポリフッ化ビニリデン樹脂を貧溶媒もしくは良溶媒に溶解させてポリマー溶液を調製する時に、有機系繊維状物を含有させると有機系繊維状物の凝集を少なくすることができるため好ましい。貧溶媒もしくは良溶媒に有機系繊維状物を分散させた分散液にポリフッ化ビニリデン系樹脂を溶解させてもよく、また押出機などを用いてポリフッ化ビニリデン系樹脂に有機系繊維状物を均一に混練せしめた後、貧溶媒もしくは良溶媒に溶解させてもよい。
【００３７】
有機系繊維状物を溶媒に分散させる方法としては、ヘンシェルミキサー、スーパーミキサー、ホモジナイザー等などを用いて物理的撹拌をすることによって分散させる方法、超音波分散機などによる超音波振動によって分散させる方法などの公知の方法を用いることが可能である。有機系繊維状物に強い撹拌を与えると、有機系繊維状物の構造が破壊されることがあるため、超音波分散機を用いて有機系繊維状物を溶媒に分散させる方法が好ましく用いられる。超音波分散機を用いて有機系繊維状物を溶媒に分散させる時、超音波の照射方法には特に制限はなく、各種の方法が利用できる。例えば、超音波振動子の振動を伝えるホーンを有機系繊維状物を加えた溶媒に挿入して直接超音波振動を加える方法や、有機系繊維状物を加えた溶媒を入れた容器の床や壁の一部に超音波振動子を設置して超音波振動を加える方法や、超音波振動子を装着した容器に水などの液体を入れ、その中に有機系繊維状物を加えた溶媒を入れた容器を漬すことにより、水などの液体を介して間接的に超音波振動を加える方法などが挙げられる。超音波分散処理を行う温度は、１〜７０℃の範囲であることが好ましい。この温度が低過ぎると分散効率が低下し、処理温度が高過ぎると、超音波振動子面に微小な蒸気が発生し、エネルギー効率が低下するため好ましくない。５〜６０℃の範囲であることがより好ましい。超音波処理を行うと、与えたエネルギーが熱に変換されて温度が上昇する場合があるが、貧溶媒もしくは良溶媒に有機系繊維状物を加えた溶液を加熱または冷却することによって温度を一定にすることが好ましい。
【００３８】
ポリフッ化ビニリデン系樹脂に有機系繊維状物を均一に混練分散させる方法は、樹脂を混練する分野で使用されている公知の方法を利用することができる。例えば、単軸、二軸又は多軸混練機、ミキシングロール、ニーダー、ロールミル、バンバリーミキサー、スクリュープレス、ディスパーザーなどを使用できる。混練温度は、ポリフッ化ビニリデン系樹脂の融点以上分解温度以下であることが好ましく、１８０〜２８０℃がより好ましい。
【００３９】
本発明に用いるポリマー溶液中のポリフッ化ビニリデン系樹脂濃度は中空糸膜の強度特性と透過性能のバランスの観点と中空糸状への成形性の観点から１０〜６０重量％の範囲であることが好ましく、２５〜５０重量％であることがより好ましい。ポリマー濃度は高いほうが高い強伸度特性を有する中空糸膜が得られるが、高すぎると製造した中空糸膜の空孔率が小さくなり透過性能が低下する。ポリマー濃度が１０重量％に満たない場合は、破断強度の低下を伴う場合がある。また、調製したポリマー溶液の粘度が適正範囲に無ければ、中空糸状に成型することが困難である。
【００４０】
本発明では、ポリフッ化ビニリデン系樹脂を貧溶媒もしくは良溶媒に溶解してポリフッ化ビニリデン系樹脂溶液とし、該ポリフッ化ビニリデン系樹脂溶液を中空糸膜紡糸用の二重管式口金の外側の管から吐出し、中空部形成液体を二重管式口金の内側の管から吐出しながら冷却浴中で冷却固化して中空糸膜を得ることができる。
【００４１】
次に本発明に用いられる冷却浴は、温度が０〜５０℃であることが好ましく、５〜３０℃であることがより好ましい。また冷却浴の組成は、濃度が５０〜９５重量％の貧溶媒あるいは良溶媒と、濃度が５〜５０重量％の非溶媒からなる混合液体が好ましい。さらに貧溶媒としては樹脂溶液と同じ貧溶媒を用いることが好ましく採用される。ただし高濃度の良溶媒を用いるときは温度を十分に低くしないと凝固しなかったり、凝固が遅く中空糸膜表面が平滑にならなかったりする場合がある。また、前記の濃度範囲を外れない限りにおいて、貧溶媒、良溶媒を混合しても良い。ただし、高濃度の非溶媒を用いると中空糸膜の外表面に緻密層が形成され透水性が著しく低下する場合がある。また、中空部形成液体には、冷却浴同様、濃度が５０〜９５重量％の貧溶媒あるいは良溶媒と、濃度が５〜５０重量％の非溶媒からなる混合液体が好ましい。さらに貧溶媒としては樹脂溶液と同じ貧溶媒を用いることが好ましく採用される。
【００４２】
中空糸膜の中空部形成には、通常気体もしくは液体をポリマー溶液に随伴させるが、本発明に係る中空糸膜においては、濃度が６０〜１００重量％の範囲で貧溶媒を含有する液体を用いることが好ましく採用できる。貧溶媒の濃度は、７０〜１００重量％であることがより好ましく、８０〜１００重量％の範囲であることがさらに好ましい。冷却浴同様、高い濃度の貧溶媒を含有させることで、非溶媒誘起相分離を抑制し、微細な球状構造を形成することが可能となる。貧溶媒は、複数のものを混合して用いても良い。また、前記の濃度範囲を外れない限りにおいて、貧溶媒に、良溶媒や非溶媒を混合しても良い。冷却浴に用いる液体と中空部形成用の液体は、同一であっても良いし、異なっていても良く、目的とする中空糸膜の特性等に応じて適宜選択すればよい。製造工程の観点からは、ポリマー溶液、冷却浴に用いる液体、および中空部形成用の液体に用いる貧溶媒が同一種である場合、製造過程における溶媒の回収等で利便性が高いが、特に限定されるものではない。なお、前記冷却浴の形態としては、冷却液体と膜状に成形されたポリマー溶液とが十分に接触して冷却等が可能であるならば、特に限定されるものではなく、冷却液体が貯留された液槽形態であっても良いし、さらに必要により前記液槽は、温度や組成が調製された液体が循環、更新されても良い。前記液槽形態が最も好ましいが、場合によっては、冷却液体が管内を流動している形態であっても良いし、空中を走行している膜に冷却液体が噴射される形態であっても良い。
【００４３】
本発明における中空糸膜は、これまでの工程に加えて、延伸を行っても良い。延伸を行うことによって、空孔性を向上させ、純水透過性能および破断強度を向上させることができる。延伸の方法は、５０〜１４０℃の温度範囲で行われることが好ましく、５５〜１２０℃の範囲であることがより好ましく、６０〜１００℃の温度範囲であることがさらに好ましい。また延伸倍率としては、１．１〜５倍の範囲であることが好ましく、１．１〜４倍の範囲であることがより好ましく、１．１〜３倍の範囲であることがさらに好ましい。これらの条件で延伸することで、より透水性能に優れた中空糸膜が得られる。５０℃未満の低温雰囲気で延伸した場合、安定して均質に延伸することが困難である。１４０℃を超える温度で延伸した場合、ポリフッ化ビニリデン系樹脂の融点に近くなるため、細孔が形成されずに延伸されるため、透水性能が向上しない。また、延伸は液体中で行う方が温度制御が容易であり好ましいが、スチームなどの気体中で行っても構わない。液体としては水が簡便で好ましいが、９０℃程度以上で延伸する場合には、低分子量のポリエチレングリコールなどを用いることも好ましく採用できる。さらに水とポリエチレングリコールの混合液体等、複数の液体の混合液体中で延伸することも採用できる。一方、このような延伸を行なわなかった場合は、延伸を行なった場合と比べて、透水性能は低下するが、分離性能が高くなる。したがって、延伸工程の有無については、中空糸膜の用途に応じて適宜設定することができる。
【００４４】
本発明の中空糸膜は、ポリフッ化ビニリデン系樹脂の主鎖に親水性官能基が導入されていても良い。親水性官能基としては、水酸基、アミノ基、カルボキシル基が挙げられるが、これらの官能基は単独、又は複数の組合せで用いられる。親水性官能基の導入量は任意であるが、多すぎると中空糸膜の物理的強度を損なうため、中空糸膜の内外表面及び多孔質構造体の表面に導入されていればよい。
【実施例】
【００４５】
以下に具体的実施例を挙げて本発明を説明するが、本発明はこれら実施例により何ら限定
されるものではない。
【００４６】
（１）有機系繊維状物の繊維径
有機系繊維状物の繊維径は、走査型電子顕微鏡（ＳＥＭ、日立社製Ｓ−４０００型）を用いた観察により算出した。有機系繊維状物をＳＥＭ観察用試料台上にて、白金−パラジウム合金を蒸着して、ＳＥＭにより表面を観察した。無作為に選んだ２０本の繊維径を計測し、その平均値を繊維径（ｎｍ）とした。
【００４７】
（２）中空糸膜の純水透過性能
純水透過性能の測定方法は、中空糸膜１〜１０本程度からなる長さ約２０ｃｍの小型モジュールを作製し、温度２５℃、ろ過差圧１６ｋＰａの条件で逆浸透膜処理水を送液し、一定時間の透過水量（ｍ３）を測定して得た値を、単位時間（ｈｒ）、単位有効膜面積（ｍ２）、５０ｋＰａ当たりに換算して算出した。
【００４８】
（３）中空糸膜の破断強度、破断伸度
引張試験機（（株）東洋ボールドウィン製ＴＥＮＳＩＬＯＮ（登録商標）／ＲＴＭ−１００）を用いて、逆浸透膜処理水で湿潤させた中空糸膜を試験長５０ｍｍ、フルスケール５ｋｇの加重でクロスヘッドスピード５０ｍｍ／分にて測定し求めた。
【００４９】
（４）変形形状を持った中空糸膜の割合
中空糸膜の長さ方向の断面を光学顕微鏡を用いて６０倍で写真を撮影し、１０００本の中空糸膜断面を観察し、中空糸断面内径の長径と短径の比が２／３以上のものを正常形状、長径と短径の比が２／３未満のものを扁平形状、長径と短径の比が１／５未満の扁平の極端なもの或いは実質的に中空が潰れたものを閉塞形状、長径と短径の比が不明確な非円形または非長円形のものを異形形状と評価し、変形形状を持った中空糸膜の割合＝（扁平形状を持った中空糸膜の数＋閉塞形状を持った中空糸膜の数＋異形形状を持った中空糸膜の数）／１０００（＝中空糸膜評価断面総数）とした。
【００５０】
（実施例１）
ポリフッ化ビニリデン系樹脂の貧溶媒であるシクロヘキサノン１００重量部に、有機系繊維状物としてセルロースナノファイバーのセリッシュ（登録商標）ＫＹ−１００Ｇ（ダイセル社製）をセルロースナノファイバーの重量として０．２１重量部を加えた後、超音波分散機（ＵＨ−６００Ｓ、エスエムテー社製）を用いて、２０℃に調温して３０分間超音波分散処理を行った。この分散溶液７０重量部に、重量平均分子量４１．７万のフッ化ビニリデンホモポリマー３０重量部（フッ化ビニリデンホモポリマーに対してセリッシュ（登録商標）が０．５重量％）を１６０℃で溶解させた。このポリマー溶液を、口金温度１００℃の二重管式口金の外側の管から吐出し、同時にシクロヘキサノン９０重量％水溶液を二重管式口金の内側の管から吐出した後、シクロヘキサノン８５重量％水溶液からなる温度１０℃の浴中で固化させた。その後、９０℃の水中で１．５倍に延伸し、中空糸膜を得た。得られた中空糸膜の特性を表１に示す。得られた中空糸膜は、純水透過性能に優れており、かつ機械的特性に優れたものであり、変形形状を持った中空糸膜の割合が少なかった。
【００５１】
（実施例２）
有機系繊維状物をセリッシュ（登録商標）ＫＹ−１００Ｓに変更した以外は、実施例１と同様にして中空糸膜を得た。実施例２で得られた中空糸膜は、純水透過性能に優れており、かつ機械的特性に優れたものであり、変形形状を持った中空糸膜の割合が少なかった。
【００５２】
（実施例３）
実施例３では、有機系繊維状物をバクテリアセルロースであるセルロン（Ｋｅｌｃｏ社製）に変更し、有機系繊維状物のＰＶＤＦへの添加方法を以下の方法に変更した以外は、実施例１と同様にして中空糸膜を得た。シクロヘキサノン１００重量部に、セルロンをセルロースナノファイバーの重量として０．２１重量部を加えた後、ヘンシェルミキサー（ＦＭ−２０Ｂ、三井三池製作所社製）を用いて、２０℃にて２０００ｒｐｍで３０分間分散処理を行った。この分散溶液７０重量部に、フッ化ビニリデンホモポリマー３０重量部（フッ化ビニリデンホモポリマーに対してセリッシュ（登録商標）が０．５重量％）を１６０℃で溶解させて、製膜ポリマー原液を調製した。実施例３で得られた中空糸膜は、わずかに変形形状を持った中空糸膜の割合が高かったが、純水透過性能に優れており、かつ機械的特性に優れた中空糸膜が得られた。
【００５３】
（実施例４〜９）
有機系繊維状物を表１に記載のセルロース繊維に変更した以外は、実施例１と同様にして中空糸膜を得た。実施例４〜９で得られた中空糸膜は、わずかに破断強度が低く、変形形状を持った中空糸膜の割合が高かったが、運転上差し支えないレベルであった。
【００５４】
（実施例１０〜１１）
有機系繊維状物を表１の通りに変更した以外は、実施例１と同様にして中空糸膜を得た。実施例１０〜１１で得られた中空糸膜は、純水透過性能・機械的特性がやや劣っており、また変形形状を持った中空糸膜の割合がやや高かった。
【００５５】
【表１】
2012040521.tif 000002
【００５６】
（実施例１２〜１７）
有機系繊維状物の添加量を表２の通りに変更した以外は、実施例１と同様にして中空糸膜を得た。実施例１２、１３で得られた中空糸膜は、純水透過性能・機械的特性がわずかに劣っており、また変形形状を持った中空糸膜の割合がやや高かった。また実施例１６、１７で得られた中空糸膜は、破断強度がわずかに劣っており、また変形形状を持った中空糸膜の割合がやや高かった。それ以外の実施例においては、純水透過性能・機械的特性に優れ、変形形状を持った中空糸膜の割合が少ない中空糸膜が得られた。
【００５７】
（実施例１８〜１９）
有機系繊維状物の添加方法を以下のように変更した以外は、実施例１と同様にして中空糸膜を得た。
【００５８】
実施例１８では、３０ｍｍφ二軸押出機（日本製鋼所社製）に、フッ化ビニリデンホモポリマーとセリッシュ（登録商標）ＫＹ−１００Ｇを連続的に供給し、２４０℃にて溶融混練を行った後ペレット化し、このペレット３０重量部を、シクロヘキサノン７０重量部に１６０℃にて溶解させて、ポリマー溶液を調製した。
【００５９】
実施例１９では、シクロヘキサノン１００重量部に、セリッシュ（登録商標）ＫＹ−１００Ｇを０．２１重量部を加えた後、ヘンシェルミキサー（ＦＭ−２０Ｂ、三井三池製作所社製）を用いて、２０℃にて２０００ｒｐｍで３０分間分散処理を行った。この分散溶液７０重量部に、フッ化ビニリデンホモポリマー３０重量部（フッ化ビニリデンホモポリマーに対してセリッシュ（登録商標）が０．５重量％）を１６０℃で溶解させて、ポリマー溶液を調製した。
【００６０】
得られた中空糸膜は、純水透過性能に優れており、かつ機械的特性に優れたものであり、変形形状を持った中空糸膜の割合が少なかった。
【００６１】
（実施例２０〜２１）
実施例２０では、フッ化ビニリデンホモポリマーの分子量を２８．４万に変更し、フッ化ビニリデンホモポリマーの溶解温度を７０℃に、吐出口金温度を１００℃に変更した以外は、実施例１と同様にして中空糸膜を得た。また実施例２１では、フッ化ビニリデンホモポリマーの分子量を１２０万に変更し、フッ化ビニリデンホモポリマーの溶解温度を１９０℃に、吐出口金温度を１５０℃に変更した以外は、実施例１と同様にして中空糸膜を得た。
【００６２】
実施例２１で得られた中空糸膜は、純水透過性能に優れており、かつ機械的特性に優れたものであり、変形形状を持った中空糸膜の割合が少なかった。実施例２０では、わずかに変形形状を持った中空糸膜の割合が高かったが、純水透過性能に優れており、かつ機械的特性に優れた中空糸膜が得られた。
【００６３】
【表２】
2012040521.tif 000003
【００６４】
（実施例２２〜２４）
フッ化ビニリデンポリマーの濃度を表３の通りに変更し、実施例２２ではフッ化ビニリデンホモポリマーの溶解温度を１００℃に、吐出口金温度を７０℃に、実施例２４では、フッ化ビニリデンホモポリマーの溶解温度を１７０℃に、吐出口金温度を１２０℃に変更した以外は、実施例１と同様にして中空糸膜を得た。実施例２２では、純水透過性能に優れているが、わずかに破断強度の低い中空糸膜が得られた。実施例２３では、純水透過性能・機械的特性に優れており、変形形状を持った中空糸膜の割合が少ない中空糸膜が得られた。実施例２４では、機械的特性に優れているが、わずかに純水透過性能が低く、変形形状を持った中空糸膜の割合がやや高い中空糸膜が得られた。
【００６５】
（実施例２５）
貧溶媒をγ―ブチロラクトン、中空部形成注入液をγ−ブチロラクトン９０重量％水溶液、冷却浴溶媒をγ−ブチロラクトン８５重量％水溶液に変更した以外は、実施例１と同様にして中空糸膜を得た。純水透過性能・機械的特性に優れており、変形形状を持った中空糸膜の割合が少ない中空糸膜が得られた。
【００６６】
（実施例２６〜２８）
実施例２６、２７、２８は、貧溶媒をγ―ブチロラクトン、中空部形成注入液をγ−ブチロラクトン９０重量％水溶液、冷却浴溶媒をγ−ブチロラクトン８５重量％水溶液に変更した以外は、それぞれ実施例２、実施例１８、実施例１９と同様にして中空糸膜を得た。得られた中空糸膜は、純水透過性能・機械的特性に優れており、変形形状を持った中空糸膜の割合が少なかった。
【００６７】
（実施例２９〜３０）
実施例２９では、貧溶媒をフタル酸ジメチル、中空部形成注入液をフタル酸ジメチル９０重量％水溶液、冷却浴溶媒をフタル酸ジメチル８５重量％水溶液に変更した以外は、実施例１と同様にして中空糸膜を得た。実施例３０では、貧溶媒をＤＭＳＯ、中空部形成注入液をＤＭＳＯ９０重量％水溶液、冷却浴溶媒をＤＭＳＯ８５重量％水溶液に変更し、フッ化ビニリデンホモポリマーの溶解温度を１３０℃に、吐出口金温度を９０℃に変更した以外は、実施例１と同様にして中空糸膜を得た。
【００６８】
実施例２９、３０で得られた中空糸膜は、破断強度がわずかに劣っており、また変形形状を持った中空糸膜の割合がやや高かった。
【００６９】
【表３】
2012040521.tif 000004
【００７０】
（比較例１）
有機系繊維状物を添加しなかった以外は、実施例１と同様にして中空糸膜を得た。得られた中空糸膜は、純水透過性能が悪く、機械的特性に劣っており、変形形状を持った中空糸膜の割合が高いものであった。
【００７１】
（比較例２〜５）
表４に示す有機系繊維状物を用いた以外は、実施例１と同様にして検討を行った以外は、実施例１と同様にして中空糸膜を得ようとしたが、比較例４、５では紡糸製膜工程において糸切れが頻発し、中空糸膜を得ることが出来なかった。また、比較例２、３においても、紡糸製膜工程で糸切れなどのトラブルが発生した。比較例２、３で得られた中空糸膜は、機械的特性に劣っており、変形形状を持った中空糸膜の割合が非常に高いものであった。
【００７２】
（比較例６〜８）
有機系繊維状物の代わりに表４に示す無機繊維状物を添加した以外は、実施例１と同様にして中空糸膜を得た。得られた中空糸膜は、純水透過性能が悪いものであった。
【００７３】
（比較例９〜１１）
有機系繊維状物の代わりに表４に示す合成繊維を添加した以外は、実施例１と同様にして中空糸膜を得た。得られた中空糸膜は、純水透過性能が悪いものであった。
【００７４】
【表４】
2012040521.tif 000005